(57)【要約】  比較的に低温での塗工が容易であり、ダイカット性が良好であることから、ラベルの生産性向上に寄与し、しかも、保持力やタック性に優れるラベルを与えることができるラベル用粘接着剤組成物を提供する。  下記の一般式（Ａ）で表されるブロック共重合体Ａと、ガラス転移温度が−３０℃以下である重合体、またはガラス転移温度が−３０℃以下である重合体ブロックを重合体鎖の末端に有するブロック共重合体である重合体Ｃと、粘着付与樹脂Ｄとを含有してなるラベル用粘接着剤組成物。Ａｒ１ａ−Ｄａ−Ａｒ２ａ  （Ａ）（一般式（Ａ）において、Ａｒ１ａは重量平均分子量が６０００〜２００００の芳香族ビニル重合体ブロックであり、Ａｒ２ａは、重量平均分子量が２２０００〜４０００００の芳香族ビニル重合体ブロックであり、Ｄａは、ビニル結合含有量が１〜２０モル％の共役ジエン重合体ブロックである。）【特許請求の範囲】
【請求項１】
下記の一般式（Ａ）で表されるブロック共重合体Ａと、ガラス転移温度が−３０℃以下である重合体、またはガラス転移温度が−３０℃以下である重合体ブロックを重合体鎖の末端に有するブロック共重合体である重合体Ｃと、粘着付与樹脂Ｄとを含有してなるラベル用粘接着剤組成物。
Ａｒ１ａ−Ｄａ−Ａｒ２ａ  （Ａ）
（一般式（Ａ）において、Ａｒ１ａは重量平均分子量が６０００〜２００００の芳香族ビニル重合体ブロックであり、Ａｒ２ａは、重量平均分子量が２２０００〜４０００００の芳香族ビニル重合体ブロックであり、Ｄａは、ビニル結合含有量が１〜２０モル％の共役ジエン重合体ブロックである。）
【請求項２】
重合体Ｃが、ガラス転移温度が−３０℃以下である共役ジエン重合体、またはガラス転移温度が−３０℃以下である共役ジエン重合体ブロックを重合体鎖の末端に有するブロック共重合体である請求の範囲第１項に記載のラベル用粘接着剤組成物。
【請求項３】
重合体Ｃとして、イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体を含有してなる請求の範囲第２項に記載のラベル用粘接着剤組成物。
【請求項４】
イソプレン単位含有重合体として、下記の一般式（Ｃ１）で表されるブロック共重合体Ｃ１を含有してなる請求の範囲第３項に記載のラベル用粘接着剤組成物。
Ａｒｃ−ＰＩ  （Ｃ１）
（一般式（Ｃ１）において、Ａｒｃは重量平均分子量が６０００〜２００００の芳香族ビニル重合体ブロックであり、ＰＩは、ビニル結合含有量が１〜２０モル％のイソプレン重合体ブロックである。）
【請求項５】
重合体Ｃとして、１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体を含有してなる請求の範囲第２項に記載のラベル用粘接着剤組成物。
【請求項６】
重合体Ｃとして、
（１）イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体と、
（２）１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体との両方を含有してなる請求の範囲第２項に記載のラベル用粘接着剤組成物。
【請求項７】
イソプレン単位含有重合体として、下記の一般式（Ｃ１）で表されるブロック共重合体Ｃ１を含有してなる請求の範囲第６項に記載のラベル用粘接着剤組成物。
Ａｒｃ−ＰＩ  （Ｃ１）
（一般式（Ｃ１）において、Ａｒｃは重量平均分子量が６０００〜２００００の芳香族ビニル重合体ブロックであり、ＰＩは、ビニル結合含有量が１〜２０モル％のイソプレン重合体ブロックである。）
【請求項８】
前記イソプレン単位含有重合体と前記ブタジエン単位含有重合体との重量比が１０／９０〜９０／１０である請求の範囲第６項または第７項に記載のラベル用粘接着剤組成物。
【請求項９】
ブロック共重合体Ａと重合体Ｃとの重量比（Ａ／Ｃ）が５／９５〜９５／５である請求の範囲第１項に記載のラベル用粘接着剤組成物。
【請求項１０】
さらに、下記の一般式（Ｂ）で表されるブロック共重合体Ｂを含有してなる請求の範囲第１項に記載のラベル用粘接着剤組成物。
（Ａｒｂ−Ｄｂ）ｎ−Ｘ  （Ｂ）
（一般式（Ｂ）において、Ａｒｂは重量平均分子量が６０００〜２００００の芳香族ビニル重合体ブロックであり、Ｄｂは、ビニル結合含有量が１〜２０モル％の共役ジエン重合体ブロックであり、Ｘは単結合またはカップリング剤の残基であり、ｎは２以上の整数である。）
【請求項１１】
ブロック共重合体Ａ、必要に応じて含有される成分であるブロック共重合体Ｂ、および重合体Ｃからなる重合体成分において、当該重合体成分全体に対して芳香族ビニル単量体単位が占める割合が１３〜８０重量％である請求の範囲第１項または第１０項に記載のラベル用粘接着剤組成物。
【請求項１２】
ブロック共重合体Ａ、必要に応じて含有される成分であるブロック共重合体Ｂ、および重合体Ｃからなる重合体成分１００重量部に対する粘着付与樹脂Ｄの含有量が、１０〜５００重量部である請求の範囲第１項または第１０項に記載のラベル用粘接着剤組成物。
【請求項１３】
さらに、軟化剤を含有してなる請求の範囲第１項または第１０項に記載のラベル用粘接着剤組成物。
【発明の詳細な説明】
【技術分野】
【０００１】
本発明は、ラベル用粘接着剤組成物に関し、さらに詳しくは、ラベルの製造において、比較的に低温での塗工が容易であり、ダイカット性が良好であることから、ラベルの生産性向上に寄与し、しかも、保持力やタック性に優れるラベルを与えることができるラベル用粘接着剤組成物に関する。
【背景技術】
【０００２】
工業的にラベルを製造する場合には、通常、ホットメルト粘接着剤を溶融し、その溶融されたホットメルト粘接着剤を、ダイコーター等の塗工装置によって剥離紙などの基材上に塗工し、得られた粘着シートをダイカッターを用いて切断することにより一定の大きさに加工し製品とする製造法が採用されている。【０００３】
この製造法において、ラベルの生産性は、用いるホットメルト粘接着剤の性質に大きく左右され、特に、ホットメルト粘接着剤の塗工温度およびダイカット性（ダイカッターにより切断したときに糸を引いたり、ダイに付着したりすることなく、一定の大きさに切断することの容易さ）の、ラベルの生産性に対する影響は極めて大きいものとなっている。【０００４】
そのため、ラベルを製造するために用いられるホットメルト粘接着剤について、ダイカット性の改良や塗工可能温度の低温化などの検討が行われている。例えば、特許文献１には、それぞれのガラス転移温度および動的粘弾性測定におけるｔａｎδ値が特定の関係にある２種のエラストマーに、粘着付与樹脂を配合することにより、ダイカット性に優れ、接着性能にも優れる感圧性接着剤が得られることが記載されている。また、特許文献２には、スチレン−イソプレン−スチレンブロックコポリマーに、粘着付与剤およびスチレン−イソプレンブロックコポリマーを配合してなる感圧接着剤が開示されており、この感圧接着剤では、スチレン−イソプレンブロックコポリマーの配合が感圧接着剤の２０℃におけるｔａｎδ値の向上に寄与する結果として、ダイカット性が向上し、さらには接着強度や接着の耐熱性などの接着性能も改良される。【０００５】
しかしながら、これらのホットメルト粘接着剤であっても、比較的に低温での塗工容易性とダイカット性との両立が十分になされているとは言い難いものであった。そのため、比較的に低温での塗工容易性とダイカット性とが高いレベルで両立されたラベル用のホットメルト粘接着剤が求められていた。
【先行技術文献】
【特許文献】
【０００６】
【特許文献１】米国特許第５２９０８４２号明細書
【特許文献２】特表２００１−５０４５１９号公報
【発明の概要】
【発明が解決しようとする課題】
【０００７】
本発明は、比較的に低温での塗工が容易であり、ダイカット性が良好であることから、ラベルの生産性向上に寄与し、しかも、保持力やタック性に優れるラベルを与えることができるラベル用粘接着剤組成物を提供することを目的とする。
【課題を解決するための手段】
【０００８】
本発明者らは、上記目的を達成するために鋭意研究した結果、２つの芳香族ビニル重合体ブロックがそれぞれ異なる特定の重量平均分子量を有する非対称な芳香族ビニル−共役ジエン−芳香族ビニルブロック共重合体に、（スチレン重合体ブロック）−〔（スチレン−ブタジエン）ランダム共重合体ブロック〕ジブロック共重合体やポリイソプレンなどの重合体を配合し、さらに粘着付与樹脂を配合して得られる粘接着剤組成物は、比較的低温での溶融粘度が低く、また、２０℃におけるｔａｎδ値が大きいものとなること見出した。そして、この粘接着剤組成物をラベル用の粘接着剤組成物として用いると、比較的に低温での塗工が容易であり、ダイカット性が良好となることから、ラベルの生産性向上に寄与し、しかも、得られるラベルは保持力やタック性に優れるものとなることを見出した。本発明は、この知見に基づいて完成するに至ったものである。【０００９】
かくして、本発明によれば、下記の一般式（Ａ）で表されるブロック共重合体Ａと、ガラス転移温度が−３０℃以下である重合体、またはガラス転移温度が−３０℃以下である重合体ブロックを重合体鎖の末端に有するブロック共重合体である重合体Ｃと、粘着付与樹脂Ｄとを含有してなるラベル用粘接着剤組成物が提供される。【００１０】
Ａｒ１ａ−Ｄａ−Ａｒ２ａ  （Ａ）【００１１】
一般式（Ａ）において、Ａｒ１ａは重量平均分子量が６０００〜２００００の芳香族ビニル重合体ブロックであり、Ａｒ２ａは、重量平均分子量が２２０００〜４０００００の芳香族ビニル重合体ブロックであり、Ｄａは、ビニル結合含有量が１〜２０モル％の共役ジエン重合体ブロックである。【００１２】
上記のラベル用粘接着剤組成物では、重合体Ｃが、ガラス転移温度が−３０℃以下である共役ジエン重合体、またはガラス転移温度が−３０℃以下である共役ジエン重合体ブロックを重合体鎖の末端に有するブロック共重合体であることが好ましい。【００１３】
上記のラベル用粘接着剤組成物は、重合体Ｃとして、イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体を含有してなることが好ましい。また、このラベル用粘接着剤組成物は、イソプレン単位含有重合体として、下記の一般式（Ｃ１）で表されるブロック共重合体Ｃ１を含有してなることが好ましい。【００１４】
Ａｒｃ−ＰＩ  （Ｃ１）【００１５】
一般式（Ｃ１）において、Ａｒｃは重量平均分子量が６０００〜２００００の芳香族ビニル重合体ブロックであり、ＰＩは、ビニル結合含有量が１〜２０モル％のイソプレン重合体ブロックである。【００１６】
上記のラベル用粘接着剤組成物は、重合体Ｃとして、１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体を含有してなることが好ましい。【００１７】
上記のラベル用粘接着剤組成物は、重合体Ｃとして、（１）イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体と、（２）１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体との両方を含有してなることが好ましい。また、このラベル用粘接着剤組成物は、イソプレン単位含有重合体として、前記一般式（Ｃ１）で表されるブロック共重合体Ｃ１を含有してなることが好ましい。また、前記イソプレン単位含有重合体と前記ブタジエン単位含有重合体との重量比は１０／９０〜９０／１０であることが好ましい。【００１８】
上記のラベル用粘接着剤組成物は、ブロック共重合体Ａと重合体Ｃとの重量比（Ａ／Ｃ）が５／９５〜９５／５であることが好ましい。【００１９】
上記のラベル用粘接着剤組成物は、さらに、下記の一般式（Ｂ）で表されるブロック共重合体Ｂを含有してなることが好ましい。【００２０】
（Ａｒｂ−Ｄｂ）ｎ−Ｘ  （Ｂ）【００２１】
一般式（Ｂ）において、Ａｒｂは重量平均分子量が６０００〜２００００の芳香族ビニル重合体ブロックであり、Ｄｂは、ビニル結合含有量が１〜２０モル％の共役ジエン重合体ブロックであり、Ｘは単結合またはカップリング剤の残基であり、ｎは２以上の整数である。【００２２】
上記のラベル用粘接着剤組成物は、ブロック共重合体Ａ、必要に応じて含有される成分であるブロック共重合体Ｂ、および重合体Ｃからなる重合体成分において、当該重合体成分全体に対して芳香族ビニル単量体単位が占める割合が１３〜８０重量％であることが好ましい。【００２３】
上記のラベル用粘接着剤組成物は、ブロック共重合体Ａ、必要に応じて含有される成分であるブロック共重合体Ｂ、および重合体Ｃからなる重合体成分１００重量部に対する粘着付与樹脂Ｄの含有量が、１０〜５００重量部であることが好ましい。【００２４】
上記のラベル用粘接着剤組成物は、さらに、軟化剤を含有してなるものであることが好ましい。
【発明の効果】
【００２５】
本発明によれば、比較的に低温での塗工が容易であり、ダイカット性が良好であることから、ラベルの生産性向上に寄与し、しかも、保持力やタック性に優れるラベルを与えることができるラベル用粘接着剤組成物が得られる。
【発明を実施するための形態】
【００２６】
本発明のラベル用粘接着剤組成物は、ラベルの粘接着剤として用いられるものであって、少なくとも、ブロック共重合体Ａ、重合体Ｃ、および粘着付与樹脂Ｄとを含有してなるものである。本発明で用いられるブロック共重合体Ａは、下記の一般式（Ａ）で表される、互いに異なる重量平均分子量を持つ２つの芳香族ビニル重合体ブロックを有する芳香族ビニル−共役ジエン−芳香族ビニルブロック共重合体である。
【００２７】
Ａｒ１ａ−Ｄａ−Ａｒ２ａ  （Ａ）
【００２８】
上記の一般式（Ａ）において、Ａｒ１ａは、重量平均分子量が６０００〜２００００の芳香族ビニル重合体ブロックであり、Ａｒ２ａは、重量平均分子量が２２０００〜４０００００の芳香族ビニル重合体ブロックであり、Ｄａは、ビニル結合含有量が１〜２０モル％の共役ジエン重合体ブロックである。
【００２９】
また、本発明のラベル用粘接着剤組成物は、ブロック共重合体Ａに加えて、さらに、下記の一般式（Ｂ）で表される芳香族ビニル−共役ジエン−芳香族ビニルブロック共重合体であるブロック共重合体Ｂを含有していても良い。
【００３０】
（Ａｒｂ−Ｄｂ）ｎ−Ｘ  （Ｂ）
【００３１】
上記の一般式（Ｂ）において、Ａｒｂは、重量平均分子量が６０００〜２００００の芳香族ビニル重合体ブロックであり、Ｄｂは、ビニル結合含有量が１〜２０モル％の共役ジエン重合体ブロックであり、Ｘは単結合またはカップリング剤の残基であり、ｎは２以上の整数である。
【００３２】
ブロック共重合体Ａおよびブロック共重合体Ｂの芳香族ビニル重合体ブロック（Ａｒ１ａ，Ａｒ２ａ，Ａｒｂ）は、芳香族ビニル単量体単位により構成される重合体ブロックである。芳香族ビニル重合体ブロックの芳香族ビニル単量体単位を構成するために用いられる芳香族ビニル単量体としては、芳香族ビニル化合物であれば特に限定されないが、スチレン、α−メチルスチレン、２−メチルスチレン、３−メチルスチレン、４−メチルスチレン、２−エチルスチレン、３−エチルスチレン、４−エチルスチレン、２，４−ジイソプロピルスチレン、２，４−ジメチルスチレン、４−ｔ−ブチルスチレン、５−ｔ−ブチル−２−メチルスチレン、２−クロロスチレン、３−クロロスチレン、４−クロロスチレン、４−ブロモスチレン、２−メチル−４，６−ジクロロスチレン、２，４−ジブロモスチレン、ビニルナフタレンなどが挙げられる。これらのなかでも、スチレンを用いることが好ましい。これらの芳香族ビニル単量体は、各芳香族ビニル重合体ブロックにおいて、それぞれ単独で、あるいは２種以上を組み合わせて用いることができる。また、各芳香族ビニル重合体ブロックにおいて、同じ芳香族ビニル単量体を用いても良いし、異なる芳香族ビニル単量体を用いても良い。
【００３３】
ブロック共重合体Ａおよびブロック共重合体Ｂの芳香族ビニル重合体ブロック（Ａｒ１ａ，Ａｒ２ａ，Ａｒｂ）は、それぞれ、芳香族ビニル単量体単位以外の単量体単位を含んでいても良い。芳香族ビニル重合体ブロックに含まれ得る芳香族ビニル単量体単位以外の単量体単位を構成する単量体としては、１，３−ブタジエン、イソプレン（２−メチル−１，３−ブタジエン）などの共役ジエン単量体、α，β−不飽和ニトリル単量体、不飽和カルボン酸または酸無水物単量体、不飽和カルボン酸エステル単量体、非共役ジエン単量体が例示される。各芳香族ビニル重合体ブロックにおける芳香族ビニル単量体単位以外の単量体単位の含有量は、２０重量％以下であることが好ましく、１０重量％以下であることがより好ましく、実質的に０重量％であることが特に好ましい。
【００３４】
ブロック共重合体Ａおよびブロック共重合体Ｂの共役ジエン重合体ブロック（Ｄａ，Ｄｂ）は、共役ジエン単量体単位により構成される重合体ブロックである。共役ジエン重合体ブロックの共役ジエン単量体単位を構成するために用いられる共役ジエン単量体としては、共役ジエン化合物であれば特に限定されないが、例えば、１，３−ブタジエン、イソプレン、２，３−ジメチル−１，３−ブタジエン、２−クロロ−１，３−ブタジエン、１，３−ペンタジエン、１，３−ヘキサジエンなどが挙げられる。これらの中でも、１，３−ブタジエンおよび／またはイソプレンを用いることが好ましく、イソプレンを用いることが特に好ましい。共役ジエン重合体ブロックをイソプレン単位で構成することにより、得られるラベル用粘接着剤組成物が、接着性と柔軟性に優れるものとなる。これらの共役ジエン単量体は、各共役ジエン重合体ブロックにおいて、それぞれ単独で、あるいは２種以上を組み合わせて用いることができる。また、各共役ジエン重合体ブロックにおいて、同じ共役ジエン単量体を用いても良いし、異なる共役ジエン単量体を用いることもできる。さらに、各共役ジエン重合体ブロックの不飽和結合の一部に対し、水素添加反応を行っても良い。
【００３５】
ブロック共重合体Ａおよびブロック共重合体Ｂの共役ジエン重合体ブロック（Ｄａ，Ｄｂ）は、それぞれ、共役ジエン単量体単位以外の単量体単位を含んでいても良い。共役ジエン重合体ブロックに含まれ得る共役ジエン単量体単位以外の単量体単位を構成する単量体としては、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。各共役ジエン重合体ブロックにおける共役ジエン単量体単位以外の単量体単位の含有量は、２０重量％以下であることが好ましく、１０重量％以下であることがより好ましく、実質的に０重量％であることが特に好ましい。
【００３６】
本発明のラベル用粘接着剤組成物を構成するブロック共重合体Ａは、上記一般式（Ａ）で表されるように、比較的小さい重量平均分子量を有する芳香族ビニル重合体ブロック（Ａｒ１ａ）、特定のビニル結合含有量を有する共役ジエン重合体ブロック（Ｄａ）および比較的大きい重量平均分子量を有する芳香族ビニル重合体ブロック（Ａｒ２ａ）が、この順で連なって構成される非対称な芳香族ビニル−共役ジエン−芳香族ビニルブロック共重合体である。比較的小さい重量平均分子量を有する芳香族ビニル重合体ブロック（Ａｒ１ａ）の重量平均分子量（Ｍｗ（Ａｒ１ａ））は、６０００〜２００００であり、７０００〜１８０００であることが好ましく、８０００〜１６０００であることがより好ましい。Ｍｗ（Ａｒ１ａ）が小さすぎると、得られるラベル用粘接着剤組成物が保持力の低いものとなるおそれがあり、大きすぎると、ラベル用粘接着剤組成物の溶融粘度が著しく高くなるおそれがある。また、比較的大きい重量平均分子量を有する芳香族ビニル重合体ブロック（Ａｒ２ａ）の重量平均分子量（Ｍｗ（Ａｒ２ａ））は、２２０００〜４０００００であり、２５０００〜３７００００であることが好ましく、３００００〜３５００００であることがより好ましい。Ｍｗ（Ａｒ２ａ）が小さすぎると、得られるラベル用粘接着剤組成物が、保持力が低く、比較的に低温での溶融粘度が高いものとなるおそれがあり、Ｍｗ（Ａｒ２ａ）が大きすぎるブロック共重合体Ａは、製造が困難である場合がある。
【００３７】
なお、本発明において、重合体や重合体ブロックの重量平均分子量は、高速液体クロマトグラフィの測定による、ポリスチレン換算の値として求めるものとする。
【００３８】
ブロック共重合体Ａにおいて、比較的大きい重量平均分子量を有する芳香族ビニル重合体ブロック（Ａｒ２ａ）の重量平均分子量（Ｍｗ（Ａｒ２ａ））と、比較的小さい重量平均分子量を有する芳香族ビニル重合体ブロック（Ａｒ１ａ）の重量平均分子量（Ｍｗ（Ａｒ１ａ））との比（Ｍｗ（Ａｒ２ａ）／Ｍｗ（Ａｒ１ａ））は、特に限定されないが、通常１．５〜６７であり、２〜４０であることが好ましく、３〜３５であることがより好ましい。ブロック共重合体Ａをこのように構成することによって、得られるラベル用粘接着剤組成物が、比較的に低温での溶融粘度が低い、塗工性に優れるものとなる。
【００３９】
ブロック共重合体Ａの共役ジエン重合体ブロック（Ｄａ）のビニル結合含有量（全共役ジエン単量体単位において、１，２−ビニル結合と３，４−ビニル結合が占める割合）は、１〜２０モル％であり、２〜１５モル％であることが好ましく、３〜１０モル％であることがより好ましい。このビニル結合含有量が高すぎると、得られるラベル用粘接着剤組成物が硬質すぎるものとなり、接着力に劣るものとなるおそれがある。
【００４０】
ブロック共重合体Ａの共役ジエン重合体ブロック（Ｄａ）の重量平均分子量（Ｍｗ（Ｄａ））は、特に限定されないが、通常２００００〜２０００００であり、３００００〜１５００００であることが好ましく、３５０００〜１０００００であることがより好ましい。
【００４１】
ブロック共重合体Ａの全単量体単位に対する芳香族ビニル単量体単位の含有量は、特に限定されないが、３５重量％以上であることが好ましく、４１重量％以上であることがより好ましく、４５〜８７重量％であることがさらに好ましく、５０〜８５重量％であることが最も好ましい。ブロック共重合体Ａの全単量体単位に対する芳香族ビニル単量体単位の含有量をこの範囲にすることにより、得られるラベル用粘接着剤組成物が保持力に優れるものとなる。
【００４２】
ブロック共重合体Ａ全体としての重量平均分子量は、特に限定されないが、通常７００００〜５０００００であり、８００００〜４７００００であることが好ましく、９００００〜４５００００であることがより好ましい。
【００４３】
本発明のラベル用粘接着剤組成物に含有され得るブロック共重合体Ｂは、上記一般式（Ｂ）で表されるように、特定の重量平均分子量を有する芳香族ビニル重合体ブロック（Ａｒｂ）と特定のビニル結合含有量を有する共役ジエン重合体ブロック（Ｄｂ）とが結合してなるジブロック体（Ａｒｂ−Ｄｂ）が、２個以上、直接単結合でもしくはカップリング剤の残基を介して結合することにより構成されるブロック共重合体である。ブロック共重合体Ｂを構成する芳香族ビニル重合体ブロック（Ａｒｂ）の重量平均分子量（Ｍｗ（Ａｒｂ））は、６０００〜２００００であり、７０００〜１８０００であることが好ましく、８０００〜１６０００であることがより好ましい。ブロック共重合体Ｂが複数有する芳香族ビニル重合体ブロックの重量平均分子量（Ｍｗ（Ａｒｂ））は、上記の範囲内であれば、それぞれ等しいものであっても、互いに異なるものであっても良いが、実質的に等しいものであることが好ましい。また、これらの芳香族ビニル重合体ブロックの重量平均分子量（Ｍｗ（Ａｒｂ））は、ブロック共重合体Ａの比較的小さい重量平均分子量を有する芳香族ビニル重合体ブロック（Ａｒ１ａ）の重量平均分子量（Ｍｗ（Ａｒ１ａ））と、実質的に等しいことがより好ましい。
【００４４】
ブロック共重合体Ｂの共役ジエン重合体ブロック（Ｄｂ）のビニル結合含有量は、１〜２０モル％であり、２〜１５モル％であることが好ましく、３〜１０モル％であることがより好ましい。ブロック共重合体Ｂの共役ジエン重合体ブロック（Ｄｂ）のビニル結合含有量は、ブロック共重合体Ａの共役ジエン重合体ブロック（Ｄａ）のビニル結合含有量と実質的に等しいことが好ましい。
【００４５】
ブロック共重合体Ｂは、芳香族ビニル重合体ブロック（Ａｒｂ）と共役ジエン重合体ブロック（Ｄｂ）とが結合してなるジブロック体（Ａｒｂ−Ｄｂ）が、直接単結合で、またはカップリング剤の残基を介して、結合してなるものである。なお、カップリング剤の残基を構成するカップリング剤の例としては、後述するものが挙げられる。ジブロック体（Ａｒｂ−Ｄｂ）が結合する数（すなわち、一般式（Ｂ）におけるｎ）は、２以上であれば特に限定されず、異なる数でジブロック体が結合したブロック共重合体Ｂが混在していても良い。一般式（Ｂ）におけるｎは、２以上の整数であれば特に限定されないが、通常２〜８の整数であり、好ましくは２〜４の整数である。
【００４６】
ブロック共重合体Ｂの共役ジエン重合体ブロック（Ｄｂ）の重量平均分子量（Ｍｗ（Ｄｂ））は、特に限定されないが、通常２００００〜２０００００であり、３００００〜１５００００であることが好ましく、３５０００〜１０００００であることがより好ましい。また、ブロック共重合体Ｂの共役ジエン重合体ブロック（Ｄｂ）の重量平均分子量（Ｍｗ（Ｄｂ））は、ブロック共重合体Ａの共役ジエン重合体ブロック（Ｄａ）の重量平均分子量（Ｍｗ（Ｄａ））と実質的に等しいことが好ましい。なお、ブロック共重合体Ｂとして、カップリング剤を使用せずに製造した芳香族ビニル−共役ジエン−芳香族ビニルブロック共重合体を用いる場合、それに含まれる共役ジエン重合体ブロックは全ての単量体単位が直接結合したものとなり、実体上、２つの共役ジエン重合体ブロック（Ｄｂ）からなるものであるとは言えない。但し、本発明では、そのような共役ジエン重合体ブロックであっても、概念上、実質的に等しい重量平均分子量を有する２つの共役ジエン重合体ブロック（Ｄｂ）が単結合で結合されたものであるとして、取扱うものとする。したがって、例えば、カップリング剤を使用せずに製造した芳香族ビニル−共役ジエン−芳香族ビニルブロック共重合体であるブロック共重合体Ｂにおいて、共役ジエン重合体ブロックが全体として１０００００の重量平均分子量を有する場合、そのＭｗ（Ｄｂ）は、５００００であるとして取扱うものとする。
【００４７】
ブロック共重合体Ｂの全単量体単位に対する芳香族ビニル単量体単位の含有量は、特に限定されないが、通常１０〜３５重量％であり、１２〜３２重量％であることが好ましく、１５〜３０重量％であることがより好ましい。また、ブロック共重合体Ｂ全体としての重量平均分子量も、特に限定されないが、通常５００００〜４０００００であり、６００００〜３５００００であることが好ましく、７００００〜３０００００であることがより好ましい。
【００４８】
ブロック共重合体Ａおよびブロック共重合体Ｂを構成する各重合体ブロックの重量平均分子量（Ｍｗ）と数平均分子量（Ｍｎ）との比（Ｍｗ／Ｍｎ）で表わされる分子量分布は、特に限定されないが、それぞれ、通常１．１以下であり、好ましくは１．０５以下である。
【００４９】
本発明のラベル用粘接着剤組成物に含有され得るブロック共重合体Ａとブロック共重合体Ｂとの重量比（Ａ／Ｂ）は、１０／９０〜１００／０であり、２５／７５〜８５／１５であることが好ましく、３６／６４〜８０／２０であることがより好ましい。このような比で各ブロック共重合体が含有されることにより、得られるラベル用粘接着剤組成物が、比較的に低温での溶融粘度が低い塗工性に優れるものとなり、しかも、接着後の保持力が高いものとなる。一方、このＡの比が小さすぎると、低温での溶融粘度が高くなるおそれがある。
【００５０】
本発明のラベル用粘接着剤組成物は、さらにガラス転移温度が−３０℃以下である重合体、またはガラス転移温度が−３０℃以下である重合体ブロックを重合体鎖の末端に有するブロック共重合体である重合体Ｃを含有してなるものである。このような重合体Ｃが含有されることにより、本発明のラベル用粘接着剤組成物は、接着力およびダイカット性に優れるものとなる。
【００５１】
重合体Ｃとして用いられ得るガラス転移温度が−３０℃以下である重合体は、実質的に単一のガラス転移温度を有する重合体であって、そのガラス転移温度が−３０℃以下、好ましくは−９０〜−３５℃である重合体である。
【００５２】
重合体Ｃとなりうる実質的に単一のガラス転移温度を有する重合体としては、共役ジエン重合体、ブテン系重合体、イソブチレン系重合体、アクリル系重合体、エステル系重合体、エーテル系重合体、ウレタン系重合体などが挙げられるが、これらのなかでも、共役ジエン単量体単位により構成される共役ジエン重合体が好ましく用いられる。この共役ジエン重合体の共役ジエン単量体単位を構成するために用いられる共役ジエン単量体としては、前述のブロック共重合体Ａの重合体ブロックを構成するために用いられ得る共役ジエン化合物が挙げられ、なかでも、重合体Ａ成分と適度な相溶性を示し、接着性、透明性、保存安定性に優れることから、１，３−ブタジエンおよび／またはイソプレンを用いることが好ましい。
【００５３】
重合体Ｃとして用いられ得る共役ジエン重合体は、そのガラス転移温度が−３０℃以下となる限りにおいて、共役ジエン単量体単位以外の単量体単位を含んでいても良い。共役ジエン重合体に含まれ得る共役ジエン単量体単位以外の単量体単位を構成する単量体としては、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。共役ジエン重合体における共役ジエン単量体単位以外の単量体単位の含有量は、５０重量％以下であることが好ましく、４５重量％以下であることがより好ましく、実質的に０重量％であることが特に好ましい。
【００５４】
重合体Ｃとして用いられ得る共役ジエン重合体のビニル結合含有量（全共役ジエン単量体単位において、１，２−ビニル結合と３，４−ビニル結合が占める割合）は、特に限定されないが、１〜６０％であることが好ましく、２〜５０モル％であることがより好ましい。このビニル結合含有量が高すぎると、粘接着剤組成物のガラス転移温度が上がり、タック性に劣るおそれがある。
【００５５】
重合体Ｃとして用いられ得る実質的に単一のガラス転移温度を有する重合体の重量平均分子量（Ｍｗ）は、特に限定されないが、通常５００以上であり、５００〜５０００００であることが好ましく、１５００〜３０００００であることがより好ましい。この値が小さすぎると、高い相溶効果により、ダイカット性に劣り、この値が高すぎると加工性に劣るおそれがある。この重合体の重量平均分子量（Ｍｗ）と数平均分子量（Ｍｎ）との比（Ｍｗ／Ｍｎ）で表わされる分子量分布も、特に限定されないが、それぞれ、通常３以下であり、好ましくは２以下である。
【００５６】
本発明のラベル用粘接着剤組成物において、ガラス転移温度が−３０℃以下である重合体ブロックを重合体鎖の末端に有するブロック共重合体は、少なくとも２つの異なる重合体ブロックからなり、それらの重合体ブロックのうち、重合体鎖の末端に位置する重合体ブロックのうちの少なくとも１つの重合体ブロックのガラス転移温度が−３０℃以下、好ましくは−９０〜−３５℃であるブロック共重合体である。
【００５７】
重合体Ｃとして用いられ得るブロック共重合体の末端に位置するガラス転移温度が−３０℃以下の重合体ブロックとしては、共役ジエン重合体ブロック、エチレン−ブテン重合体ブロック、エチレン−プロピレン重合体ブロック、イソブチレン系重合体ブロック、アクリル系重合体ブロック、エステル系重合体ブロック、エーテル系重合体ブロック、ウレタン系重合体ブロックなどが挙げられるが、これらのなかでも、共役ジエン単量体単位により構成される共役ジエン重合体ブロックが好ましく用いられる。この共役ジエン重合体の共役ジエン単量体単位を構成するために用いられる共役ジエン単量体としては、前述のブロック共重合体Ａの重合体ブロックを構成するために用いられ得る共役ジエン化合物が挙げられ、なかでも、重合体Ａ成分と適度な相溶を示し、接着性、透明性、保存安定性に優れることより１，３−ブタジエンおよび／またはイソプレンを用いることが好ましい。
【００５８】
重合体Ｃとして用いられ得るブロック共重合体の末端に位置する共役ジエン重合体ブロックは、そのガラス転移温度が−３０℃以下となる限りにおいて、共役ジエン単量体単位以外の単量体単位を含んでいても良い。共役ジエン重合体ブロックに含まれ得る共役ジエン単量体単位以外の単量体単位を構成する単量体としては、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。共役ジエン重合体における共役ジエン単量体単位以外の単量体単位の含有量は、２０重量％以下であることが好ましく、１０重量％以下であることがより好ましく、実質的に０重量％であることが特に好ましい。
【００５９】
重合体Ｃとして用いられ得るブロック共重合体の末端に位置する共役ジエン重合体ブロックのビニル結合含有量（全共役ジエン単量体単位において、１，２−ビニル結合と３，４−ビニル結合が占める割合）は、特に限定されないが、１〜６０モル％であることが好ましく、２〜５０モル％であることがより好ましい。このビニル結合含有量が高すぎると、粘接着剤組成物のガラス転移温度が上がり、タック性に劣るおそれがある。
【００６０】
重合体Ｃとして用いられ得るブロック共重合体を構成する重合体ブロックの数は、２以上であれば特に限定されないが、２〜２０あることが好ましく、２〜１０であることがより好ましい。なお、このブロック共重合体は、重合体鎖の末端に位置する重合体ブロックのうちの少なくとも１つの重合体ブロックのガラス転移温度が−３０℃以下であれば、他の重合体ブロックとしては任意の重合体ブロックを有することができる。
【００６１】
重合体Ｃとして用いられ得るブロック共重合体の末端に位置するガラス転移温度が−３０℃以下の重合体ブロックの重量平均分子量（Ｍｗ）は、特に限定されないが、通常５００以上であり、５００〜５０００００であることが好ましく、１５００〜３０００００であることがより好ましい。また、このブロック共重合体全体としての重量平均分子量（Ｍｗ）も、特に限定されないが、通常２０００以上であり、５０００〜５０００００であることが好ましく、７０００〜３０００００であることがより好ましい。この値が小さすぎると、高い相溶効果により、ダイカット性に劣り、この値が高すぎると加工性に劣るおそれがある。さらに、これらの重合体ブロックやブロック共重合体全体としての重量平均分子量（Ｍｗ）と数平均分子量（Ｍｎ）との比（Ｍｗ／Ｍｎ）で表わされる分子量分布も、特に限定されず、それぞれ、通常３以下であり、好ましくは２以下である。
【００６２】
本発明のラベル用粘接着剤組成物において、重合体Ｃとして好ましく用いられる重合体としては、ポリブタジエン、（スチレン−ブタジエン）ランダム共重合体、スチレン−ブタジエンジブロック共重合体、（スチレン重合体ブロック）−〔（スチレン−ブタジエン）ランダム共重合体ブロック〕ジブロック共重合体、〔（スチレン−ブタジエン）ランダム共重合体ブロック〕−（ブタジエン重合体ブロック）ジブロック共重合体、〔（スチレン−ブタジエン）ランダム共重合体ブロック〕−〔（スチレン−ブタジエン）ランダム共重合体ブロック〕ジブロック共重合体などの１，３−ブタジエン単位を含有してなる共役ジエン重合体および１，３−ブタジエン単位を含有してなる共役ジエン重合体ブロックを重合体鎖の末端に有するブロック共重合体や、ポリイソプレン、（スチレン−イソプレン）ランダム共重合体、スチレン−イソプレンジブロック共重合体、（スチレン重合体ブロック）−〔（スチレン−イソプレン）ランダム共重合体ブロック〕ジブロック共重合体、〔（スチレン−イソプレン）ランダム共重合体ブロック〕−（イソプレン重合体ブロック）ジブロック共重合体、〔（スチレン−イソプレン）ランダム共重合体ブロック〕−〔（スチレン−イソプレン）ランダム共重合体ブロック〕ジブロック共重合体などのイソプレン単位を含有してなる共役ジエン重合体およびイソプレン単位を含有してなる共役ジエン重合体ブロックを重合体鎖の末端に有するブロック共重合体が挙げられる。これらを用いることにより、得られるラベル用粘接着剤組成物が、特に接着性およびダイカット性に優れたものとなる。
【００６３】
本発明のラベル用粘接着剤組成物は、１種の重合体またはブロック共重合体のみを重合体Ｃとして含むものであってもよく、２種以上の重合体またはブロック共重合体を重合体Ｃと含むものであってもよい。
【００６４】
本発明のラベル用粘接着剤組成物は、重合体Ｃとして、イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体を含有してなるものであることが好ましい。なかでも、イソプレン単位含有重合体として、下記の一般式（Ｃ１）で表されるブロック共重合体Ｃ１を含有してなるものであることが特に好ましい。
【００６５】
Ａｒｃ−ＰＩ  （Ｃ１）
【００６６】
上記の一般式（Ｃ１）において、Ａｒｃは重量平均分子量が６０００〜２００００の芳香族ビニル重合体ブロックであり、ＰＩは、ビニル結合含有量が１〜２０モル％のイソプレン重合体ブロックである。
【００６７】
本発明のラベル用粘接着剤組成物に含有され得るブロック共重合体Ｃ１は、上記一般式（Ｃ１）で表されるように、特定の重量平均分子量を有する芳香族ビニル重合体ブロック（Ａｒｃ）と特定のビニル結合含有量を有するイソプレン重合体ブロック（ＰＩ）とが結合してなる芳香族ビニル−イソプレンジブロック共重合体である。芳香族ビニル単量体単位を構成するために用いられる芳香族ビニル単量体としては、ブロック共重合体Ａおよびブロック共重合体Ｂの芳香族ビニル重合体ブロックを構成するために用いる芳香族ビニル単量体と同様のものを用いることができる。また、ブロック共重合体Ｃ１を構成する芳香族ビニル重合体ブロック（Ａｒｃ）の重量平均分子量（Ｍｗ（Ａｒｃ））は、６０００〜２００００であり、７０００〜１８０００であることが好ましく、８０００〜１６０００であることがより好ましい。さらに、ブロック共重合体Ｃ１の芳香族ビニル重合体ブロックの重量平均分子量（Ｍｗ（Ａｒｃ））は、ブロック共重合体Ａの比較的小さい重量平均分子量を有する芳香族ビニル重合体ブロック（Ａｒ１ａ）の重量平均分子量（Ｍｗ（Ａｒ１ａ））と、実質的に等しいことがより好ましい。
【００６８】
ブロック共重合体Ｃ１のイソプレン重合体ブロック（ＰＩ）は、イソプレン単量体単位により構成される重合体ブロックである。なお、イソプレン重合体ブロック（ＰＩ）の不飽和結合の一部に対し、水素添加反応を行っても良い。また、イソプレン重合体ブロック（ＰＩ）はイソプレン単量体単位以外の単量体単位を含んでいても良い。イソプレン重合体ブロック（ＰＩ）に含まれ得るイソプレン単量体単位以外の単量体単位を構成する単量体としては、１，３−ブタジエンなどのイソプレン以外の共役ジエン単量体、スチレン、α−メチルスチレンなどの芳香族ビニル単量体、α，β−不飽和ニトリル単量体、不飽和カルボン酸または酸無水物単量体、不飽和カルボン酸エステル単量体、非共役ジエン単量体が例示される。イソプレン重合体ブロック（ＰＩ）におけるイソプレン単量体単位以外の単量体単位の含有量は、２０重量％以下であることが好ましく、１０重量％以下であることがより好ましく、実質的に０重量％であることが特に好ましい。
【００６９】
ブロック共重合体Ｃ１のイソプレン重合体ブロック（ＰＩ）のビニル結合含有量は、１〜２０モル％であり、２〜１５モル％であることが好ましく、３〜１０モル％であることがより好ましい。ブロック共重合体Ｃ１のイソプレン重合体ブロック（ＰＩ）のビニル結合含有量は、ブロック共重合体Ａの共役ジエン重合体ブロック（Ｄａ）のビニル結合含有量と実質的に等しいことが好ましい。
【００７０】
ブロック共重合体Ｃ１のイソプレン重合体ブロック（ＰＩ）の重量平均分子量（Ｍｗ（ＰＩ））は、特に限定されないが、通常２００００〜２０００００であり、３００００〜１５００００であることが好ましく、３５０００〜１０００００であることがより好ましい。また、ブロック共重合体Ｃ１のイソプレン重合体ブロック（ＰＩ）の重量平均分子量（Ｍｗ（ＰＩ））は、ブロック共重合体Ａの共役ジエン重合体ブロック（Ｄａ）の重量平均分子量（Ｍｗ（Ｄａ））と実質的に等しいことが好ましい。
【００７１】
ブロック共重合体Ｃ１の全単量体単位に対する芳香族ビニル単量体単位の含有量は、特に限定されないが、通常１０〜３５重量％であり、１２〜３２重量％であることが好ましく、１５〜３０重量％であることがより好ましい。また、ブロック共重合体Ｃ１全体としての重量平均分子量も、特に限定されないが、通常２６０００〜２２００００であり、３６０００〜１７００００であることが好ましく、４１０００〜１２００００であることがより好ましい。
【００７２】
ブロック共重合体Ｃ１を構成する各重合体ブロックの重量平均分子量（Ｍｗ）と数平均分子量（Ｍｎ）との比（Ｍｗ／Ｍｎ）で表わされる分子量分布は、特に限定されないが、それぞれ、通常１．１以下であり、好ましくは１．０５以下である。
【００７３】
また、本発明のラベル用粘接着剤組成物は、重合体Ｃとして、１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体を含有してなるものであることが好ましい。重合体Ｃとして用いられ得るブタジエン単位含有重合体としては、ポリブタジエン、（スチレン−ブタジエン）ランダム共重合体、スチレン−ブタジエンジブロック共重合体、（スチレン重合体ブロック）−〔（スチレン−ブタジエン）ランダム共重合体ブロック〕ジブロック共重合体、〔（スチレン−ブタジエン）ランダム共重合体ブロック〕−（ブタジエン重合体ブロック）ジブロック共重合体、〔（スチレン−ブタジエン）ランダム共重合体ブロック〕−〔（スチレン−ブタジエン）ランダム共重合体ブロック〕ジブロック共重合体が例示され、これらの中でも、ポリブタジエン、（スチレン−ブタジエン）ランダム共重合体、スチレン−ブタジエンジブロック共重合体、（スチレン重合体ブロック）−〔（スチレン−ブタジエン）ランダム共重合体ブロック〕ジブロック共重合体が好適であり、（スチレン重合体ブロック）−〔（スチレン−ブタジエン）ランダム共重合体ブロック〕ジブロック共重合体が特に好適である。
【００７４】
本発明のラベル用粘接着剤組成物では、特に、重合体Ｃとして、前述したような、イソプレン単位を含有してなる共役ジエン重合体、およびイソプレン単位を含有してなる共役ジエン重合体ブロックを重合体鎖の末端に有するブロック共重合体から選択される少なくとも１種のイソプレン単位含有重合体と、１，３−ブタジエン単位を含有してなる共役ジエン重合体、および１，３−ブタジエン単位を含有してなる共役ジエン重合体ブロックを重合体鎖の末端に有するブロック共重合体から選択される少なくとも１種のブタジエン単位含有重合体との両方を含有してなるものが好ましく用いられる。重合体Ｃとして、イソプレン単位含有重合体とブタジエン単位含有重合体との両方が含有されることにより、得られるラベル用粘接着剤組成物が、接着性やダイカット性の点において特に優れたものとなる。この場合において、イソプレン単位含有重合体とブタジエン単位含有重合体との重量比は、１０／９０〜９０／１０であることが好ましく、２０／８０〜８０／２０であることがより好ましい。
【００７５】
本発明のラベル用粘接着剤組成物において、ブロック共重合体Ａと重合体Ｃとの重量比（Ａ／Ｃ）は、特に限定されないが、５／９５〜９５／５であることが好ましく、１０／９０〜９０／１０であることがより好ましく、２０／８０〜８０／２０であることがさらに好ましい。このような重量比でブロック共重合体Ａおよび重合体Ｃが含有されることにより、得られるラベル用粘接着剤組成物が、特に、低い溶融粘度を持ちながら保持力に優れ、タック性およびダイカット性に優れたものとなる。
【００７６】
本発明のラベル用粘接着剤組成物において、ブロック共重合体Ａ、必要に応じて含有される成分であるブロック共重合体Ｂ、および重合体Ｃからなる重合体成分において、当該重合体成分全体に対して芳香族ビニル単量体単位が占める割合（以下の記載において、「全体の芳香族ビニル単量体単位含有量」という場合がある）は、特に限定されるものではないが、１３〜８５重量％であることが好ましく、１８〜７０重量％であることがより好ましく、２０〜６０重量％であることがさらに好ましい。全体の芳香族ビニル単量体単位含有量が小さすぎると、得られるラベル用粘接着剤組成物が保持力に劣るものとなるおそれがあり、全体の芳香族ビニル単量体単位含有量が大きすぎると、得られるラベル用粘接着剤組成物が硬質すぎるものとなり、接着力に劣るものとなるおそれがある。この全体の芳香族ビニル単量体単位含有量は、ラベル用粘接着剤組成物を構成するブロック共重合体Ａ、必要に応じて含有される成分であるブロック共重合体Ｂ、および重合体Ｃのそれぞれの芳香族ビニル単量体単位の含有量を勘案し、それらの配合量を調節することにより、容易に調節することが可能である。なお、ラベル用粘接着剤組成物を構成する全ての重合体成分が、芳香族ビニル単量体単位および共役ジエン単量体単位のみにより構成されている場合であれば、Ｒｕｂｂｅｒ  Ｃｈｅｍ．  Ｔｅｃｈｎｏｌ．，４５，１２９５（１９７２）に記載された方法に従って、重合体成分をオゾン分解し、次いで水素化リチウムアルミニウムにより還元すれば、共役ジエン単量体単位部分が分解され、芳香族ビニル単量体単位部分のみを取り出せるので、容易に全体の芳香族ビニル単量体単位含有量を測定することができる。
【００７７】
本発明のラベル用粘接着剤組成物は、ブロック共重合体Ａおよび重合体Ｃのみを重合体成分として含むものであって良いが、ブロック共重合体Ｂや、さらにそれ以外の重合体成分を含むものであっても良い。本発明のラベル用粘接着剤組成物に含まれ得るブロック共重合体Ａ、ブロック共重合体Ｂおよび重合体Ｃ以外の重合体成分としては、ブロック共重合体Ａおよびブロック共重合体Ｂ以外の芳香族ビニル−共役ジエン−芳香族ビニルブロック共重合体、芳香族ビニル単独重合体、ガラス転移温度が−３０℃を超える芳香族ビニル−共役ジエンランダム共重合体、およびこれらの分岐型重合体あるいは、ポリエチレン、ポリプロピレン、ポリ塩化ビニル、アクリロニトリル−スチレン共重合体、アクリロニトリル−ブタジエン−スチレン共重合体、ポリフェニレンエーテルなどの熱可塑性樹脂などが挙げられる。本発明のラベル用粘接着剤組成物において、ブロック共重合体Ａ、ブロック共重合体Ｂおよび重合体Ｃ以外の重合体成分（ただし、後述する粘着付与樹脂や軟化剤はこれらに含まれないものとする）の含有量は、重合体成分全体に対して、２０重量％以下であることが好ましく、１０重量％以下であることがより好ましい。
【００７８】
本発明のラベル用粘接着剤組成物を構成する、ブロック共重合体Ａ、必要に応じて含有される成分であるブロック共重合体Ｂ、および重合体Ｃからなる重合体成分全体の重量平均分子量は、特に限定されないが、通常５００００〜５０００００であり、６００００〜４５００００であることが好ましく、７００００〜４０００００であることがより好ましい。また、この重合体成分全体の重量平均分子量（Ｍｗ）と数平均分子量（Ｍｎ）との比（Ｍｗ／Ｍｎ）で表わされる分子量分布は、特に限定されないが、通常１．０１〜１０であり、１．０３〜５であることが好ましく、１．０５〜３であることがより好ましい。
【００７９】
本発明で用いるブロック共重合体Ａ、必要に応じて含有される成分であるブロック共重合体Ｂ、および重合体Ｃを得る方法は特に限定されない。例えば、従来の重合法に従って、それぞれの重合体を別個に製造し、必要に応じて、他の重合体成分などを配合した上で、それらを混練や溶液混合などの常法に従って混合することにより、製造することができる。ただし、これらの重合体を生産性よく得る観点からは、次に述べる製造方法が好適である。
【００８０】
すなわち、本発明で用いるブロック共重合体Ａ、ブロック共重合体Ｂ、および重合体Ｃは、下記の（１）〜（５）の工程からなる製造方法を用いて製造することが好ましい。
【００８１】
（１）：溶媒中で重合開始剤を用いて、芳香族ビニル単量体を重合する工程
（２）：上記（１）の工程で得られる活性末端を有する芳香族ビニル重合体を含有する溶液に、共役ジエン単量体を添加する工程
（３）：上記（２）の工程で得られる活性末端を有する芳香族ビニル−共役ジエンブロック共重合体を含有する溶液に、カップリング剤および重合停止剤を、それらの合計の官能基の量が、活性末端を有する芳香族ビニル−共役ジエンブロック共重合体の活性末端に対して、１モル当量未満となるように添加し、ブロック共重合体Ｂおよび重合体Ｃを形成する工程
（４）：上記（３）の工程で得られる溶液に、芳香族ビニル単量体を添加し、ブロック共重合体Ａを形成する工程
（５）：上記（４）の工程で得られる溶液から、重合体成分を回収する工程
【００８２】
上記の製造方法では、まず、溶媒中で重合開始剤を用いて、芳香族ビニル単量体を重合する（工程（１））。用いられる重合開始剤としては、一般的に芳香族ビニル単量体と共役ジエン単量体とに対し、アニオン重合活性があることが知られている有機アルカリ金属化合物、有機アルカリ土類金属化合物、有機ランタノイド系列希土類金属化合物などを用いることができる。有機アルカリ金属化合物としては、分子中に１個以上のリチウム原子を有する有機リチウム化合物が特に好適に用いられ、その具体例としては、エチルリチウム、ｎ−プロピルリチウム、イソプロピルリチウム、ｎ−ブチルリチウム、ｓｅｃ−ブチルリチウム、ｔ−ブチルリチウム、ヘキシルリチウム、フェニルリチウム、スチルベンリチウム、ジアルキルアミノリチウム、ジフェニルアミノリチウム、ジトリメチルシリルアミノリチウムなどの有機モノリチウム化合物や、メチレンジリチウム、テトラメチレンジリチウム、ヘキサメチレンジリチウム、イソプレニルジリチウム、１，４−ジリチオ−エチルシクロヘキサンなどの有機ジリチウム化合物、さらには、１，３，５−トリリチオベンゼンなどの有機トリリチウム化合物などが挙げられる。これらのなかでも、有機モノリチウム化合物が特に好適に用いられる。
【００８３】
重合開始剤として用いる有機アルカリ土類金属化合物としては、例えば、ｎ−ブチルマグネシウムブロミド、ｎ−ヘキシルマグネシウムブロミド、エトキシカルシウム、ステアリン酸カルシウム、ｔ−ブトキシストロンチウム、エトキシバリウム、イソプロポキシバリウム、エチルメルカプトバリウム、ｔ−ブトキシバリウム、フェノキシバリウム、ジエチルアミノバリウム、ステアリン酸バリウム、エチルバリウムなどが挙げられる。また、他の重合開始剤の具体例としては、ネオジム、サマリニウム、ガドリニウムなどを含むランタノイド系列希土類金属化合物／アルキルアルミニウム／アルキルアルミニウムハライド／アルキルアルミニウムハイドライドからなる複合触媒や、チタン、バナジウム、サマリニウム、ガドリニウムなどを含むメタロセン型触媒などの有機溶媒中で均一系となり、リビング重合性を有するものなどが挙げられる。なお、これらの重合開始剤は、１種類を単独で使用してもよいし、２種以上を混合して使用してもよい。
【００８４】
重合開始剤の使用量は、目的とする各ブロック共重合体の分子量に応じて決定すればよく、特に限定されないが、使用する全単量体１００ｇあたり、通常、０．０１〜２０ミリモル、好ましくは、０．０５〜１５ミリモル、より好ましくは、０．１〜１０ミリモルである。
【００８５】
重合に用いる溶媒は、重合開始剤に不活性なものであれば特に限定されるものではなく、例えば、鎖状炭化水素溶媒、環式炭化水素溶媒またはこれらの混合溶媒が使用される。鎖状炭化水素溶媒としてはｎ−ブタン、イソブタン、１−ブテン、イソブチレン、トランス−２−ブテン、シス−２−ブテン、１−ペンテン、トランス−２−ペンテン、シス−２−ペンテン、ｎ−ペンタン、イソペンタン、ｎｅｏ−ペンタン、ｎ−ヘキサンなどの、炭素数４〜６の鎖状アルカンおよびアルケンを例示することができる。また、環式炭化水素溶媒の具体例としては、ベンゼン、トルエン、キシレンなどの芳香族化合物；シクロペンタン、シクロヘキサンなどの脂環式炭化水素化合物；を挙げることができる。これらの溶媒は、１種類を単独で使用しても２種以上を混合して使用してもよい。
【００８６】
重合に用いる溶媒の量は、特に限定されないが、重合反応後の溶液における全ブロック共重合体の濃度が、通常、５〜６０重量％、好ましくは１０〜５５重量％、より好ましくは２０〜５０重量％になるように設定する。
【００８７】
各ブロック共重合体の各重合体ブロックの構造を制御するために、重合に用いる反応器にルイス塩基化合物を添加してもよい。このルイス塩基化合物としては、例えば、テトラヒドロフラン、ジエチルエーテル、ジオキサン、エチレングリコールジメチルエーテル、エチレングリコールジブチルエーテル、ジエチレングリコールジメチルエーテル、ジエチレングリコールジブチルエーテルなどのエーテル類；テトラメチルエチレンジアミン、トリメチルアミン、トリエチルアミン、ピリジン、キヌクリジンなどの第三級アミン類；カリウム−ｔ−アミルオキシド、カリウム−ｔ−ブチルオキシドなどのアルカリ金属アルコキシド類；トリフェニルホスフィンなどのホスフィン類；などが挙げられる。これらのルイス塩基化合物は、それぞれ単独で、あるいは２種以上を組み合わせて用いられ、本発明の目的を損なわない範囲で適宜選択される。
【００８８】
また、重合反応時にルイス塩基化合物を添加する時期は特に限定されず、目的とする各ブロック共重合体の構造に応じて適宜決定すれば良い。例えば、重合を開始する前に予め添加しても良いし、一部の重合体ブロックを重合してから添加しても良く、さらには、重合を開始する前に予め添加した上で一部の重合体ブロックを重合した後さらに添加しても良い。
【００８９】
重合反応温度は、通常１０〜１５０℃、好ましくは３０〜１３０℃、より好ましくは４０〜９０℃である。重合に要する時間は条件によって異なるが、通常、４８時間以内、好ましくは０．５〜１０時間である。重合圧力は、上記重合温度範囲で単量体および溶媒を液相に維持するに充分な圧力の範囲で行えばよく、特に限定されない。
【００９０】
以上のような条件で、溶媒中で重合開始剤を用いて、芳香族ビニル単量体を重合することにより、活性末端を有する芳香族ビニル重合体を含有する溶液を得ることができる。この活性末端を有する芳香族ビニル重合体は、ブロック共重合体Ａの比較的小さい重量平均分子量を有する芳香族ビニル重合体ブロック（Ａｒ１ａ）、ブロック共重合体Ｂの芳香族ビニル重合体ブロック（Ａｒｂ）、および重合体Ｃの芳香族ビニル重合体ブロックを構成することとなるものである。したがって、この際用いる芳香族ビニル単量体の量は、これらの重合体ブロックの目的とする重量平均分子量に応じて決定される。
【００９１】
次の工程は、以上のようにして得られる活性末端を有する芳香族ビニル重合体を含有する溶液に、共役ジエン単量体を添加する工程である（工程（２））。この共役ジエン単量体の添加により、活性末端から共役ジエン重合体鎖が形成され、活性末端を有する芳香族ビニル−共役ジエンブロック共重合体を含有する溶液が得られる。この際用いる共役ジエン単量体の量は、得られる共役ジエン重合体鎖が、目的とするブロック共重合体Ｂの共役ジエン重合体ブロック（Ｄｂ）、および重合体Ｃの共役ジエン重合体ブロックの重量平均分子量を有するように決定される。
【００９２】
次の工程では、以上のようにして得られる活性末端を有する芳香族ビニル−共役ジエンブロック共重合体を含有する溶液に、カップリング剤および重合停止剤を、それらの合計の官能基の量が、活性末端を有する芳香族ビニル−共役ジエンブロック共重合体の活性末端に対して、１モル当量未満となるように添加する（工程（３））。
【００９３】
この工程で添加されるカップリング剤は、特に限定されず、２官能以上の任意のカップリング剤を用いることができる。２官能のカップリング剤としては、例えば、ジクロロシラン、モノメチルジクロロシラン、ジメチルジクロロシランなどの２官能性ハロゲン化シラン；ジフェニルジメトキシシラン、ジフェニルジエトキシシランなどの２官能性アルコキシシラン；ジクロロエタン、ジブロモエタン、メチレンクロライド、ジブロモメタンなどの２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズなどの２官能性ハロゲン化スズ；ジブロモベンゼン、安息香酸、ＣＯ、２―クロロプロペンなどが挙げられる。３官能のカップリング剤としては、例えば、トリクロロエタン、トリクロロプロパンなどの３官能性ハロゲン化アルカン；メチルトリクロロシラン、エチルトリクロロシランなどの３官能性ハロゲン化シラン；メチルトリメトキシシラン、フェニルトリメトキシシラン、フェニルトリエトキシシランなどの３官能性アルコキシシラン；などが挙げられる。４官能のカップリング剤としては、例えば、四塩化炭素、四臭化炭素、テトラクロロエタンなどの４官能性ハロゲン化アルカン；テトラクロロシラン、テトラブロモシランなどの４官能性ハロゲン化シラン；テトラメトキシシラン、テトラエトキシシランなどの４官能性アルコキシシラン；テトラクロロスズ、テトラブロモスズなどの４官能性ハロゲン化スズ；などが挙げられる。５官能以上のカップリング剤としては、例えば、１，１，１，２，２−ペンタクロロエタン，パークロロエタン、ペンタクロロベンゼン、パークロロベンゼン、オクタブロモジフェニルエーテル、デカブロモジフェニルエーテルなどが挙げられる。これらのカップリング剤は、１種を単独で用いても良いし、２種以上を組み合わせて用いることもできる。
【００９４】
また、この工程で重合停止剤も、特に限定されず、従来公知の重合停止剤を特に制限無く用いることができる。特に好適に用いられる重合停止剤としては、メタノール、エタノール、プロパノール、ブタノール、イソプロパノールなどのアルコールが挙げられる。
【００９５】
活性末端を有する芳香族ビニル−共役ジエンブロック共重合体を含有する溶液にカップリング剤を添加すると、活性末端を有する芳香族ビニル−共役ジエンブロック共重合体の共役ジエン重合体ブロック同士がカップリング剤の残基を介して結合され、その結果、ブロック共重合体Ｂが形成される。また、この溶液に重合停止剤と添加すると、活性末端を有する芳香族ビニル−共役ジエンブロック共重合体の活性末端が失活し、その結果、芳香族ビニル−共役ジエンジブロック共重合体である重合体Ｃが形成され、なかでも、共役ジエン単量体としてイソプレンを用いた場合には、一般式（Ｃ１）で表されるブロック共重合体Ｃ１が形成される。なお、カップリング剤および重合停止剤を添加する順序は特に限定されず、どちらか一方を添加した後に他方を添加しても良いし、両方を同時に添加しても良い。
【００９６】
この工程で添加されるカップリング剤および重合停止剤の量は、それらの合計の官能基の量が、活性末端を有する芳香族ビニル−共役ジエンブロック共重合体の活性末端に対して、１モル当量未満となる量とする必要がある。次の工程であるブロック共重合体Ａを形成する工程を行なうために、溶液中に活性末端を有する芳香族ビニル−共役ジエンブロック共重合体が残存させる必要があるからである。カップリング剤および重合停止剤の量は、重合体の活性末端に対してそれらの合計の官能基の量が０．１０〜０．９０モル当量となる範囲が好ましく、０．１５〜０．７０モル当量となる範囲であることがより好ましい。なお、この工程で添加されるカップリング剤の量は、ブロック共重合体Ｂの量を決定するものであり、また、反応停止剤の量は、重合体Ｃの量を決定するものであるので、それぞれの量は、目的とする重合体成分の組成に応じて決定すれば良い。なお、ブロック共重合体Ｂおよび重合体Ｃを形成させる必要がない場合には、この工程を省略すれば良い。
【００９７】
カップリング反応や重合停止反応の反応条件は特に限定されず、通常は前述の重合反応条件と同様の範囲で設定すれば良い。
【００９８】
次の工程では、以上のようにして得られる溶液に、芳香族ビニル単量体を添加する（工程（４））。溶液に芳香族ビニル単量体を添加すると、カップリング剤や重合停止剤と反応せずに残った活性末端を有する芳香族ビニル−共役ジエンブロック共重合体の末端から、芳香族ビニル重合体鎖が形成される。この芳香族ビニル重合体鎖は、ブロック共重合体Ａの比較的大きい重量平均分子量を有する芳香族ビニル重合体ブロック（Ａｒ２ａ）を構成することとなるものである。したがって、この際用いる芳香族ビニル単量体の量は、芳香族ビニル重合体ブロック（Ａｒ２ａ）の目的とする重量平均分子量に応じて決定される。この芳香族ビニル単量体を添加する工程により、ブロック共重合体Ａを構成することとなる、非対称な芳香族ビニル−共役ジエン−芳香族ビニルブロック共重合体が形成され、その結果、ブロック共重合体Ａ〜Ｃを含有する溶液が得られる。なお、この芳香族ビニル単量体を添加する工程の前に、カップリング剤や重合停止剤と反応しなかった活性末端を有する芳香族ビニル−共役ジエンブロック共重合体を含む溶液に、共役ジエン単量体を添加しても良い。このように共役ジエン単量体を添加すると、添加しない場合に比べて、ブロック共重合体Ａの共役ジエン重合体ブロック（Ｄａ）の重量平均分子量を大きくすることができる。
【００９９】
次の工程では、以上のようにして得られる溶液から、目的とする重合体成分を回収する（工程（５））。回収の方法は、常法に従えばよく、特に限定されない。例えば、反応終了後に、必要に応じて、水、メタノール、エタノール、プロパノール、塩酸、クエン酸などの重合停止剤を添加し、さらに必要に応じて、酸化防止剤などの添加剤を添加してから、溶液に直接乾燥法やスチームストリッピングなどの公知の方法を適用することにより、回収することができる。スチームストリッピングなどを適用して、重合体成分がスラリーとして回収される場合は、押出機型スクイザーなどの任意の脱水機を用いて脱水して、所定値以下の含水率を有するクラムとし、さらにそのクラムをバンドドライヤーあるいはエクスパンション押出乾燥機などの任意の乾燥機を用いて乾燥すればよい。以上のようにして得られる重合体成分は、常法に従い、ペレットなどに加工してから、ラベル用粘接着剤組成物などの製造に供しても良い。
【０１００】
以上の製造方法によれば、本発明で用いるブロック共重合体Ａ、ブロック共重合体Ｂ、および重合体Ｃの全てを同じ反応容器内で連続して得ることができるので、それぞれの重合体を個別に製造し混合する場合に比して、極めて優れた生産性で目的の重合体成分を得ることができる。
【０１０１】
本発明のラベル用粘接着剤組成物は、以上のようなブロック共重合体Ａ、必要に応じて含有される成分であるブロック共重合体Ｂ、および重合体Ｃからなる重合体成分と、粘着付与樹脂とを含有してなるものである。本発明で用いる粘着付与樹脂としては従来公知の粘着付与樹脂が使用できる。具体的には、ロジン；不均化ロジン、二量化ロジンなどの変性ロジン類；グリコール、グリセリン、ペンタエリスリトールなどの多価アルコールとロジンまたは変性ロジン類とのエステル化物；テルペン系樹脂；脂肪族系、芳香族系、脂環族系または脂肪族−芳香族共重合系の炭化水素樹脂またはこれらの水素化物；フェノール樹脂；クマロン−インデン樹脂などが挙げられる。特に好ましく用いられる粘着付与樹脂は、本発明で用いる重合体成分と相溶性のよい脂肪族系または脂肪族−芳香族共重合系の炭化水素樹脂である。本発明のラベル用粘接着剤組成物における粘着付与樹脂の使用量は、特に限定されないが、ブロック共重合体Ａ、必要に応じて含有される成分であるブロック共重合体Ｂ、および重合体Ｃからなる重合体成分１００重量部当り、通常１０〜５００重量部であり、好ましくは５０〜３５０重量部であり、より好ましくは７０〜２５０重量部である。なお、粘着付与樹脂は１種を単独で用いても良いし、２種以上を組み合わせて用いても良い。
【０１０２】
本発明のラベル用粘接着剤組成物は、さらに軟化剤を含有してなるものであることが好ましい。軟化剤としては従来公知の軟化剤が使用できる。具体的には、通常のホットメルト粘接着剤組成物に添加される、芳香族系、パラフィン系またはナフテン系の伸展油（エクステンダーオイル）；ポリブテン、ポリイソブチレンなどの液状重合体などを使用することができる。軟化剤の使用量は、特に限定されないが、ブロック共重合体Ａ、必要に応じて含有される成分であるブロック共重合体Ｂ、および重合体Ｃからなる重合体成分１００重量部当り、５００重量部以下であり、好ましくは１０〜３５０重量部であり、より好ましくは３０〜２５０重量部である。なお、軟化剤は１種を単独で用いても良いし、２種以上を組み合わせて用いても良い。
【０１０３】
本発明のラベル用粘接着剤組成物には、必要に応じ酸化防止剤を添加することができる。その種類は特に限定されず、例えば、ペンタエリスリトールテトラキス［３−（３，５−ジ−ｔ−ブチル−４−ヒドロキシフェニル）プロピオネート］、２，６−ジ−ｔ−ブチル−ｐ−クレゾール、ジ−ｔ−ブチル−４−メチルフェノールなどのヒンダードフェノール系化合物；ジラウリルチオプロピオネートなどのチオジカルボキシレートエステル類；トリス（ノニルフェニル）ホスファイトなどの亜燐酸塩類；を使用することができる。酸化防止剤の使用量は、特に限定されないが、ブロック共重合体Ａ、必要に応じて含有される成分であるブロック共重合体Ｂ、および重合体Ｃからなる重合体成分１００重量部当り、通常１０重量部以下であり、好ましくは０．５〜５重量部である。なお、酸化防止剤は、１種を単独で用いても良いし、２種以上を組み合わせて用いても良い。
【０１０４】
また、本発明のラベル用粘接着剤組成物には、さらに、熱安定剤、紫外線吸収剤、充填剤など、その他の配合剤を添加することができる。なお、本発明のラベル用粘接着剤組成物は、溶剤を含まない、無溶剤の組成物であることが好ましい。
【０１０５】
本発明のラベル用粘接着剤組成物を得るにあたり、重合体成分と粘着付与樹脂や各種添加剤を混合する方法は特に限定されず、例えば、各成分を溶剤に溶解し均一に混合した後、溶剤を加熱などにより除去する方法、各成分をニーダーなどで加熱溶融混合する方法を挙げることができる。また、本発明のラベル用粘接着剤組成物を得るにあたっては、例えば、１種の重合体Ｃ（ブロック共重合体Ｃ１）を反応器内でブロック共重合体Ａとともに合成した上で、さらに、別の重合体Ｃを別途混合することもできる。
【０１０６】
本発明のラベル用粘接着剤組成物は、常法に従った、ラベルの製造に適用できる。例えば、本発明のラベル用粘接着剤組成物は、加熱により溶融された後、ダイにより切断されて一定の大きさとされた上で、上質紙、アート紙、キャスト紙、サーマル紙、ホイル紙等の紙基材およびポリエチレンテレフタレートなどの合成樹脂フィルム、セロファンフィルム等のフィルム基材に塗工、または離型紙に塗工した後、上記基材に転写されて、ラベルが製造される。本発明のラベル用粘接着剤組成物は、比較的に低温での塗工が容易であり、ダイカット性が良好であることから、このようなラベルの製造における不良品率の削減および、生産性の向上に寄与するものである。しかも、得られるラベルは、保持力やタック性に優れたものとなる。用途は、食品・飲料・酒類の容器包装への商品ラベルとして用いたり、可変情報ラベルとして多く使用される。また、物流、電気・精密機器、医薬・医療、化粧品・トイレタリー、文具・ＯＡ、自動車用などにも広く利用される。
【実施例】
【０１０７】
以下に、実施例および比較例を挙げて、本発明についてより具体的に説明する。なお、各例中の部および％は、特に断りのない限り、重量基準である。【０１０８】
各種の測定については、以下の方法に従って行った。【０１０９】
〔重合体成分中の各重合体の重量平均分子量〕
流速０．３５ｍｌ／分のテトラヒドロフランをキャリアとする高速液体クロマトグラフィによりポリスチレン換算分子量として求めた。装置は、東ソー社製ＨＬＣ８２２０、カラムは昭和電工社製Ｓｈｏｄｅｘ  ＫＦ−４０４ＨＱを３本連結したもの（カラム温度４０℃）、検出器は示差屈折計および紫外検出器を用い、分子量の較正はポリマーラボラトリー社製の標準ポリスチレン（５００から３００万）の１２点で実施した。【０１１０】
〔重合体成分中の各重合体の重量比〕
上記の高速液体クロマトグラフィにより得られたチャートの各ブロック共重合体に対応するピークの面積比から求めた。【０１１１】
〔ブロック共重合体のスチレン重合体ブロックの重量平均分子量〕
Ｒｕｂｂｅｒ  Ｃｈｅｍ．  Ｔｅｃｈｎｏｌ．，４５，１２９５（１９７２）に記載された方法に従い、ブロック共重合体をオゾンと反応させ、水素化リチウムアルミニウムで還元することにより、ブロック共重合体のイソプレン重合体ブロックを分解した。具体的には、以下の手順で行なった。すなわち、モレキュラーシーブで処理したジクロロメタン１００ｍｌを入れた反応容器に、試料を３００ｍｇ溶解した。この反応容器を冷却槽に入れ−２５℃としてから、反応容器に１７０ｍｌ／ｍｉｎの流量で酸素を流しながら、オゾン発生器により発生させたオゾンを導入した。反応開始から３０分経過後、反応容器から流出する気体をヨウ化カリウム水溶液に導入することにより、反応が完了したことを確認した。次いで、窒素置換した別の反応容器に、ジエチルエーテル５０ｍｌと水素化リチウムアルミニウム４７０ｍｇを仕込み、氷水で反応容器を冷却しながら、この反応容器にオゾンと反応させた溶液をゆっくり滴下した。そして、反応容器を水浴に入れ、徐々に昇温して、４０℃で３０分間還流させた。その後、溶液を撹拌しながら、反応容器に希塩酸を少量ずつ滴下し、水素の発生がほとんど認められなくなるまで滴下を続けた。この反応の後、溶液に生じた固形の生成物をろ別し、固形の生成物は、１００ｍｌのジエチルエーテルで１０分間抽出した。この抽出液と、ろ別した際のろ液とをあわせ、溶媒を留去することにより、固形の試料を得た。このようにして得られた試料につき、上記の重量平均分子量の測定法に従い、重量平均分子量を測定し、その値をスチレン重合体ブロックの重量平均分子量とした。【０１１２】
〔ブロック共重合体のイソプレン重合体ブロックの重量平均分子量〕
それぞれ上記のようにして求められた、ブロック共重合体の重量平均分子量から、対応するスチレン重合体ブロックの重量平均分子量を引き、その計算値に基づいて、イソプレン重合体ブロックの重量平均分子量を求めた。【０１１３】
〔ブロック共重合体のスチレン単位含有量〕
上記の高速液体クロマトグラフィの測定における、示差屈折計と紫外検出器との検出強度比に基づいて求めた。なお、予め、異なるスチレン単位含有量を有する共重合体を用意し、それらを用いて、検量線を作成した。【０１１４】
〔重合体成分（全体）のスチレン単位含有量〕
プロトンＮＭＲの測定に基づき求めた。【０１１５】
〔イソプレン重合体ブロックのビニル結合含有量〕
プロトンＮＭＲの測定に基づき求めた。【０１１６】
〔ラベル用粘接着剤組成物のタック性〕
ＦＩＮＡＴ−１９９１  ＦＴＭ−９（Ｑｕｉｃｋ−ｓｔｉｃｋ  ｔａｃｋ  ｍｅａｓｕｒｅｍｅｎｔ）に準じてループタックを測定し、タック性を評価した。値が大きいものほど、タック性に優れる。【０１１７】
〔ラベル用粘接着剤組成物の接着力〕
常温での剥離接着強さ（Ｎ／ｍ）を、２３℃で、被着体として硬質ポリエチレン板を使用してＰＳＴＣ−１（米国粘着テープ委員会による１８０°剥離接着試験）に準じて測定することにより、接着力を評価した。値が大きいものほど、接着力に優れる。【０１１８】
〔ラベル用粘接着剤組成物の保持力〕
試料を幅１０ｍｍの粘着テープとし、被着体として硬質ポリエチレンを使用して、ＰＳＴＣ−６（米国粘着テープ委員会による保持力試験法）に準じ、接着部が１０×２５ｍｍ、負荷が３．９２×１０４Ｐａ、温度４０℃にて、剥がれるまでの時間（分）により、保持力を評価した。値が大きいものほど、保持力に優れる。【０１１９】
〔ラベル用粘接着剤組成物のガラス転移温度および２０℃におけるｔａｎδ値〕
動的粘弾性測定によって算出した。測定機器はティーエーインスツルメンツ社製ＡＲＥＳを用いた。測定する試料を２ｍｍの厚み、８ｍｍφのパラレルプレートに成形し、測定を行った。測定条件は、昇温速度４℃／分、歪み０．１％、周波数１０ラジアン／ｓｅｃとし、測定温度幅は−１２０℃〜２００℃までとした。なお、ｔａｎδカーブのピークトップをガラス転移温度であるとした。ガラス転移温度が低いものほど、低温における接着性能やタック性に優れ、また、２０℃におけるｔａｎδ値が高いものほど、ダイカット性に優れる。【０１２０】
〔参考例１〕
耐圧反応器に、シクロヘキサン２３．３ｋｇ、Ｎ，Ｎ，Ｎ’，Ｎ’−テトラメチルエチレンジアミン（以下、ＴＭＥＤＡと称する）３．１０ミリモルおよびスチレン０．８３ｋｇを添加し、４０℃で攪拌しているところに、ｎ−ブチルリチウム１０４．２ミリモルを添加し、５０℃に昇温しながら１時間重合した。スチレンの重合転化率は１００重量％であった。引き続き、５０〜６０℃を保つように温度制御しながら、反応器にイソプレン７．５０ｋｇを１時間にわたり連続的に添加した。イソプレンの添加を完了した後、さらに１時間重合した。イソプレンの重合転化率は１００％であった。次いで、カップリング剤としてジメチルジクロロシラン２３．４ミリモルを添加して２時間カップリング反応を行い、ブロック共重合体Ｂとなるスチレン−イソプレン−スチレンブロック共重合体を形成させた。この後、５０〜６０℃を保つように温度制御しながら、スチレン１．６７ｋｇを１時間にわたり連続的に添加した。スチレンの添加を完了した後、さらに１時間重合し、ブロック共重合体Ａとなるスチレン−イソプレン−スチレンブロック共重合体を形成させた。スチレンの重合転化率は１００％であった。この後、重合停止剤としてメタノール２０８．４ミリモルを添加してよく混合し反応を停止した。なお、反応に用いた各試剤の量は、表１にまとめた。以上のようにして得られた反応液１００部（重合体成分を３０部含有）に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、参考例１の組成物を回収した。得られた反応液の一部を取り出し、含有される各重合体の重量平均分子量、重合体成分中の各重合体の重量比、各ブロック共重合体のスチレン重合体ブロックの重量平均分子量、各ブロック共重合体のイソプレン重合体ブロックの重量平均分子量、各ブロック共重合体のスチレン単位含有量、重合体成分（全体）のスチレン単位含有量ならびに各ブロック共重合体のイソプレン重合体ブロックのビニル結合含有量を求めた。これらの値は、表２に示した。【０１２１】
【表１】
2010113883.tif 000002
【０１２２】
【表２】
2010113883.tif 000003
【０１２３】
〔参考例２〕
スチレン、ｎ−ブチルリチウム、ＴＭＥＤＡ、イソプレン、ジメチルジクロロシランおよびメタノールの量を、それぞれ表１に示すように変更したこと以外は参考例１と同様にして、参考例２の組成物を回収した。参考例２の組成物については、参考例１と同様の測定を行った。その結果を表２に示す。【０１２４】
〔参考例３〕
耐圧反応器に、シクロヘキサン２３．３ｋｇ、ＴＭＥＤＡ４．００ミリモルおよびスチレン１．３３ｋｇを添加し、４０℃で攪拌しているところに、ｎ−ブチルリチウム１３４．４ミリモルを添加し、５０℃に昇温しながら１時間重合した。スチレンの重合転化率は１００重量％であった。引き続き、５０〜６０℃を保つように温度制御しながら、反応器にイソプレン７．００ｋｇを１時間にわたり連続的に添加した。イソプレンの添加を完了した後、さらに１時間重合した。イソプレンの重合転化率は１００％であった。次いで、カップリング剤としてテトラクロロシラン１３．４ミリモルを添加して２時間カップリング反応を行い、ブロック共重合体Ｂとなる分岐状のスチレン−イソプレン−スチレンブロック共重合体を形成させた。このカップリング反応の後、反応器に重合停止剤としてメタノールを６４．５ミリモル添加して1時間重合停止反応を行い、活性末端を有するスチレン−イソプレンブロック共重合体の一部の活性末端を失活させることにより、重合体Ｃ（ブロック共重合体Ｃ１）となるスチレン−イソプレンジブロック共重合体を形成させた。この後、５０〜６０℃を保つように温度制御しながら、スチレン１．６７ｋｇを１時間にわたり連続的に添加した。スチレンの添加を完了した後、さらに１時間重合し、ブロック共重合体Ａとなるスチレン−イソプレン−スチレンブロック共重合体を形成させた。スチレンの重合転化率は１００％であった。この後、重合停止剤としてメタノール２６８．８ミリモルを添加してよく混合し反応を停止した。なお、反応に用いた各試剤の量は、表１にまとめた。得られた反応液の一部を取り出し、参考例１と同様の測定を行なった。これらの値は、表２に示した。以上のようにして得られた反応液１００部（重合体成分を３０部含有）に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、参考例３のラベル用粘接着剤組成物を回収した。【０１２５】
〔参考例４〕
テトラクロロシランに代えて、ジメチルジクロロシラン３１．４ミリモルを用い、スチレン、ｎ−ブチルリチウム、ＴＭＥＤＡ、イソプレン、およびメタノールの量を、それぞれ表１に示すように変更したこと以外は参考例３と同様にして、参考例４の組成物を回収した。参考例４の組成物については、参考例１と同様の測定を行った。その結果を表２に示す。【０１２６】
〔参考例５〕
スチレン、ｎ−ブチルリチウム、ＴＭＥＤＡ、イソプレン、テトラクロロシランおよびメタノールの量を、それぞれ表１に示すように変更したこと以外は参考例３と同様にして、参考例５の組成物を回収した。参考例５の組成物については、参考例１と同様の測定を行った。その結果を表２に示す。【０１２７】
〔参考例６〕
耐圧反応器に、シクロヘキサン２３．３ｋｇおよびＴＭＥＤＡ３．２１ミリモルを添加し、４０℃で攪拌しているところに、ｎ−ブチルリチウム２１３．７ミリモルを添加し、５０℃〜６０℃を保つようにイソプレン１０．０ｋｇを１時間にわたり連続的に添加した。イソプレンの添加を完了した後、さらに１時間重合し重合体Ｃとなるポリイソプレンを形成させた。イソプレンの重合転化率は１００％であった。この後、重合停止剤としてメタノール４２７．４ミリモルを添加してよく混合し反応を停止した。なお、反応に用いた各試剤の量は、表１にまとめた。得られた反応液の一部を取り出し、参考例１と同様の測定を行なった。これらの値は、表２に示した。以上のようにして得られた反応液１００部（重合体成分を３０部含有）に、酸化防止剤として、２，６−ジ−ｔｅｒｔ−ブチル−ｐ−クレゾール０．３部を加えて混合し、混合溶液を少量ずつ８５〜９５℃に加熱された温水中に滴下して溶媒を揮発させて析出物を得て、この析出物を粉砕し、８５℃で熱風乾燥することにより、参考例６の組成物（ポリイソプレン）を回収した。【０１２８】
〔参考例７〕
耐圧反応器に、シクロヘキサン２３．３ｋｇ、ＴＭＥＤＡ４．４２ミリモルおよびスチレン２．２０ｋｇを添加し、４０℃で攪拌しているところに、ｎ−ブチルリチウム１４７．２ミリモルを添加し、５０℃に昇温しながら１時間重合した。スチレンの重合転化率は１００％であった。引き続き、５０〜６０℃を保つように温度制御しながら、反応器にイソプレン５．６０ｋｇを１時間にわたり連続的に添加した。イソプレンの添加を完了した後、さらに１時間重合した。イソプレンの重合転化率は１００％であった。この後、５０〜６０℃を保つように温度制御しながら、スチレン２．２０ｋｇを１時間にわたり連続的に添加した。スチレンの添加を完了した後、さらに１時間重合し、スチレン−イソプレン−スチレンブロック共重合体を形成させた。スチレンの重合転化率は１００％であった。この後、重合停止剤としてメタノール３１４．０ミリモルを添加してよく混合し反応を停止した。得られた反応液の一部を取り出し、参考例１と同様の測定を行なった。これらの値は、表２に示した。以下の操作は、参考例１と同様にして、参考例７の組成物（スチレン−イソプレン−スチレンブロック共重合体）を回収した。【０１２９】
〔参考例８〕
スチレン、ｎ−ブチルリチウム、ＴＭＥＤＡ、イソプレンおよびメタノールの量を、それぞれ表１に示すように変更したこと以外は参考例７と同様にして、参考例８の組成物（スチレン−イソプレン−スチレンブロック共重合体）を回収した。参考例８の組成物については、参考例１と同様の測定を行った。その結果を表２に示す。【０１３０】
〔参考例９〕
耐圧反応器に、シクロヘキサン２３．３ｋｇ、ＴＭＥＤＡ３．７５ミリモルおよびスチレン１．８０ｋｇを添加し、４０℃で攪拌しているところに、ｎ−ブチルリチウム２５０．０ミリモルを添加し、５０℃に昇温しながら１時間重合した。スチレンの重合転化率は１００％であった。引き続き、５０〜６０℃を保つように温度制御しながら、反応器にイソプレン８．２０ｋｇを１時間にわたり連続的に添加した。イソプレンの添加を完了した後、さらに１時間重合し、重合体Ｃ（ブロック共重合体Ｃ１）となるスチレン−イソプレンジブロック共重合体を形成させた。この後、重合停止剤としてメタノール５００．０ミリモルを添加してよく混合し反応を停止した。得られた反応液の一部を取り出し、参考例１と同様の測定を行なった。これらの値は、表２に示した。以下の操作は、参考例１と同様にして、参考例９の組成物（スチレン−イソプレンジブロック共重合体）を回収した。【０１３１】
〔参考例１０〕
耐圧反応器に、シクロヘキサン２３．３ｋｇ、ＴＭＥＤＡ２．５７ミリモルおよびスチレン１．１０ｋｇを添加し、４０℃で攪拌しているところに、ｎ−ブチルリチウム８５．７ミリモルを添加し、５０℃に昇温しながら１時間重合した。スチレンの重合転化率は１００％であった。引き続き、５０〜６０℃を保つように温度制御しながら、反応器にイソプレン７．００ｋｇを１時間にわたり連続的に添加した。
イソプレンの添加を完了した後、さらに１時間重合し、この後、反応器に重合停止剤としてメタノールを６０．０ミリモル添加して１時間重合停止反応を行い、活性末端を有するスチレン−イソプレンブロック共重合体の一部の活性末端を失活させることにより、重合体Ｃ（ブロック共重合体Ｃ１）となるスチレン−イソプレンジブロック共重合体を形成させた。この後、５０〜６０℃を保つように温度制御しながら、スチレン１．９０ｋｇを１時間にわたり連続的に添加した。スチレンの添加を完了した後、さらに１時間重合し、スチレン−イソプレン−スチレンブロック共重合体を形成させた。スチレンの重合転化率は１００％であった。この後、重合停止剤としてメタノール１７１．４ミリモルを添加してよく混合し反応を停止した。得られた反応液の一部を取り出し、参考例１と同様の測定を行なった。これらの値は、表２に示した。以下の操作は、参考例１と同様にして、参考例１０の組成物を回収した。【０１３２】
〔参考例１１および参考例１２〕
スチレン、ｎ−ブチルリチウム、ＴＭＥＤＡ、イソプレンおよびメタノールの量を、それぞれ表１に示すように変更したこと以外は参考例１０と同様にして、参考例１１および参考例１２の組成物をそれぞれ回収した。参考例１１および参考例１２の組成物については、参考例１と同様の測定を行った。その結果を表２に示す。【０１３３】
〔実施例１〕
参考例１で得られた組成物５０部、および（スチレン重合体ブロック）−〔（スチレン−ブタジエン）ランダム共重合体ブロック〕ジブロック共重合体５０部〔商品名「Ｓｏｌｐｒｅｎｅ  １２０５」、Ｄｙｎａｓｏｌ社製、（スチレン−ブタジエン）ランダム共重合体ブロックのガラス転移温度−８３℃、スチレン単位含有量２５％（スチレン単位の内、７０％がスチレン重合体ブロックとして存在し、３０％が（スチレン−ブタジエン）ランダム共重合体ブロック中に存在する）〕を攪拌翼型混練機に投入し、これに粘着付与樹脂（商品名「クイントンＤ１００」、脂肪族芳香族共重合系炭化水素樹脂、日本ゼオン社製）１５０部、軟化剤（商品名「ダイアナプロセスオイルＮＳ−９０Ｓ」、ナフテン系プロセスオイル、出光興産社製）５０部および酸化防止剤（商品名「イルガノックス１０１０」、チバスぺシャリティーケミカルズ社製）３部を添加して系内を窒素ガスで置換したのち、１６０〜１８０℃で１時間混練することにより、実施例１のラベル用粘接着剤組成物を調製した。得られたラベル用粘接着剤組成物の一部を用いて、溶融粘度、ガラス転移温度、およびｔａｎδ値（２０℃）を測定した。また、厚さ２５μｍのポリエステルフィルムに得られたラベル用粘接着剤組成物を塗工し、これにより得られた試料について、タック性、接着力、および保持力を評価した。これらの結果を表３に示す。【０１３４】
【表３】
2010113883.tif 000004
【０１３５】
〔実施例２〜１０，比較例１〜３〕
用いる組成物および重合体を表３に示す通りに変更したこと以外は、実施例１と同様にして、実施例２〜１０および比較例１〜３のラベル用粘接着剤組成物を調製した。得られたラベル用粘接着剤組成物は、実施例１と同様に評価を行なった。その結果を表３に示す。【０１３６】
表３から、以下のようなことが分かる。すなわち、本発明のラベル用粘接着剤組成物は、広い温度範囲で低い溶融粘度を有するので、比較的低い温度での塗工が容易であり、また、２０℃におけるｔａｎδ値が高いものであるので、ダイカット性に優れる。さらに、本発明のラベル用粘接着剤組成物は、タック性、接着力、および保持力にも優れるものである（実施例１〜１０）。これに対して、本発明で用いられるブロック共重合体Ａを含有しない、ラベル用粘接着剤組成物では、特に１３０℃における溶融粘度が高いものであるので、比較的低温での塗工が困難なものであり、また、ダイカット性や接着性などの性能のバランスに劣る（比較例１〜３）。
【国際調査報告】
2010113883.tif 000005
2010113883.tif 000006
2010113883.tif 000007
2010113883.tif 000008